(57)【要約】  プロピレン重合体、ポリオレフィンエラストマー、フッ素重合体および所望により充填剤を含むプロピレン重合体組成物を開示する。当該プロピレン重合体組成物は、射出成形品における改善された流れ模様および／または光沢と共に、剛性と靭性の良好な均衡、特に低温靭性を有する。【特許請求の範囲】
【請求項１】
（ａ）プロピレン重合体約４０〜約９５部、
（ｂ）ポリオレフィンエラストマー約１〜約２０質量部、
（ｃ）フッ素重合体約０．０１〜約５質量部、および
（ｄ）充填剤０〜約２５部
を含むプロピレン重合体組成物（ただし、部は、プロピレン重合体組成物の全質量を基準とした質量部である。）。
【請求項２】
ポリオレフィンエラストマーが実質的に線状のエチレン重合体、線状エチレン重合体またはそれらの組み合わせであり、実質的に線状のエチレン重合体および線状エチレン重合体が
（ｉ）約０．９３ｇ／ｃｍ３未満の密度、
（ｉｉ）約３．０未満の分子量分布Ｍw／Ｍn、および
（ｉｉｉ）３０％を超える組成分布分岐指数
を有することを特徴とする請求項１に記載のプロピレン重合体組成物。
【請求項３】
プロピレン重合体がプロピレンの単独重合体であることを特徴とする請求項１に記載のプロピレン重合体組成物。
【請求項４】
プロピレン重合体がプロピレンとＣ2またはＣ4〜Ｃ20α−オレフィンとの共重合体であることを特徴とする請求項１に記載のプロピレン重合体組成物。
【請求項５】
実質的に線状のエチレン重合体または線状エチレン重合体が、エチレンとＣ3〜Ｃ20α−オレフィンとの共重合体であることを特徴とする請求項１に記載の組成物。
【請求項６】
実質的に線状のエチレン重合体または線状エチレン重合体が、エチレンと、プロピレン、１−ブテン、１−ヘキセン、４−メチル−１−ペンタンまたは１−オクテンとの共重合体であることを特徴とする請求項１に記載の組成物。
【請求項７】
フッ素重合体が０．１〜１質量部の量で存在することを特徴とする請求項１に記載のプロピレン重合体組成物。
【請求項８】
充填剤が１〜２０質量部の量で存在することを特徴とする請求項１に記載のプロピレン重合体組成物。
【請求項９】
充填剤が、タルク、珪灰石、粘土、陽イオン交換層状ケイ酸塩物質の単層またはそれらの混合物であることを特徴とする請求項８に記載の組成物。
【請求項１０】
充填剤がタルクであることを特徴とする請求項８に記載の組成物。
【請求項１１】
（ｅ）低密度ポリエチレン、線状低密度ポリエチレン、高密度ポリエチレン、ポリスチレン、ポリシクロヘキシルエタン、ポリエステル、エチレン／スチレン共重合体、シンジオタクチックポリプロピレン、シンジオタクチックポリスチレン、エチレン／プロピレン共重合体、エチレン／プロピレン／ジエン三元共重合体またはそれらの混合物から選ばれた追加の重合体約１部〜約２０部をさらに含む請求項１に記載のプロピレン重合体組成物。
【請求項１２】
（ｅ）高密度ポリエチレン約１部〜約１０部をさらに含む請求項１に記載のプロピレン重合体組成物。
【請求項１３】
（ｅ）線状低密度ポリエチレン約１部〜約１０部をさらに含む請求項１に記載のプロピレン重合体組成物。
【請求項１４】
（ｆ）エルクアミド、オレアミド、リノレアミドまたはステルアミドから選ばれたスリップ剤０．１〜１部をさらに含む請求項１に記載のプロピレン重合体。
【請求項１５】
顔料、紫外線安定剤またはそれらの組み合わせをさらに含む請求項１に記載のプロピレン重合体組成物。
【請求項１６】
（ａ）プロピレン重合体約４０〜約９５部、
（ｂ）ポリオレフィンエラストマー約１〜約２０質量部、
（ｃ）フッ素重合体０．１〜約２質量部、および
（ｄ）充填剤０〜２５部
を混合する工程を含むプロピレン重合体組成物を調製する方法（ただし、部は、プロピレン重合体組成物の全質量を基準とした質量部である。）。
【請求項１７】
（Ａ）（ａ）プロピレン重合体約４０〜約９５部、（ｂ）ポリオレフィンエラストマー約１〜約２０質量部、（ｃ）フッ素重合体０．１〜約２質量部、（ｄ）充填剤０〜２５部を含むプロピレン重合体組成物（ただし、部は、プロピレン重合体組成物の全質量を基準とした質量部である。）を調製する工程、および
（Ｂ）当該プロピレン重合体組成物を成形品または押出品に成形するまたは押し出す工程
を含むプロピレン重合体組成物の成形品または押出品を製造する方法。
【請求項１８】
成形品または押出品の形態の請求項１に記載の組成物。
【請求項１９】
成形品または押出品が、自動車バンパービーム、自動車バンパーフェーシア、自動車の柱、自動車計器盤、電気機器装置筐体、電気機器装置覆い、電気器具筐体、冷凍庫容器、枠箱または芝生および庭園家具から選ばれることを特徴とする請求項１８に記載の組成物。
【発明の詳細な説明】
【技術分野】
【０００１】
本発明は、プロピレン重合体、ポリオレフィンエラストマーおよびフッ素重合体を含むプロピレン重合体組成物、および流れ模様のような表面欠陥の少ない、その二次加工品に関する。
【背景技術】
【０００２】
プロピレン重合体は、成形加工性、靭性、耐湿性、耐揮発油性、耐薬品性に優れ、比重が小さく、そして低価格なので、成形品、フィルム、シートなどの形で、多くの用途に使用されている。プロピレン重合体の使用は、自動車外装品および内装品、電気および電気機器装置筐体（housing）および覆い、ならびに他の家庭用および個人用物品の分野においてますます拡大している。
【０００３】
しかしながら、ポリプロピレンから成形された物品は、流れ模様および銀条のような表面欠陥を示すことが知られている。銀条は一般に過熱現象に関係しており、一方、流れ模様欠陥は樹脂の粘度または流動性に関係しているように見える。
【０００４】
流れ模様は、射出成形品の表面に、一連の交互の高光沢および低光沢の帯または縞として現われ、時々、用語虎縞模様（term tiger striping）を生じさせる。各々の帯の通常の方向は、射出中の溶融物流れの方向にほぼ垂直である。これらの模様は、成形品の機械的性質には感知できるほどには影響しないし、触っても認識できない。しかしながら、それらの存在は、審美的に受け入れがたく、そしてしばしば成形部品内の不均一性の外観のために受け入れがたいほど高い品質管理不良率をもたらす。その影響は、自動車部品、たとえば計器盤、バンパーフェーシアのような高いアスペクト比の大きな成形品において顕著である。
【０００５】
技術は、プロピレン重合体樹脂の粘度を減少させることによって成形品の表面の外観性質を改善しようと試みた。この手法は流れ模様の外観を減少させたが、粘度の減少は有害に衝撃強さのような他の物理的性質に悪影響を及ぼすかもしれない。流れ模様は、成形工程の後に物品をアニールすることによっても減少させることができる。しかしながら、このアニール工程は、物品をアニールするのに必要な増加したエネルギー、アニールするための延ばされた時間、および射出成形機がアニール手段としても役立つことを可能にするために必要な機器の変更を考慮すると商業上実現可能でなく望ましくない。技術は、また、結果として生ずる射出成形品の外観を改善するためにポリプロピレンに低粘度ゴム成分を加えることも記述している（米国特許第５４６８８０８号明細書参照）。
【０００６】
【特許文献１】米国特許第５４６８８０８号明細書
【発明の開示】
【発明が解決しようとする課題】
【０００７】
他の物理的性質、特に衝撃強さを犠牲にせずに、プロピレン重合体組成物から製造された物品中の流れ模様または光沢を減少させるニーズが存在する。
【０００８】
本発明はそのような望ましいプロピレン重合体組成物である。その組成物は、剛性と衝撃強さの良好な均衡と共に改善された流れ模様および／または光沢の望ましい均衡を有し、射出成形品の改善された表面外観を示す。
【課題を解決するための手段】
【０００９】
１つの実施態様において、本発明は、（ａ）プロピレン重合体、（ｂ）ポリオレフィンエラストマー、（ｃ）フッ素重合体、および（ｄ）所望により充填剤を含むプロピレン重合体組成物である。
【００１０】
本発明の１つの実施態様において、ポリオレフィンエラストマーは、好ましくは、実質的に線状のエチレン重合体、線状エチレン重合体またはそれらの組み合わせである。ここで、実質的に線状のエチレン重合体および線状エチレン重合体は、（ｉ）１立方センチメートル当たり約０．９３グラム未満の密度、（ｉｉ）約３．０未満の分子量分布Ｍｗ／Ｍｎ、および（ｉｉｉ）３０％を超える組成分布分岐指数を有することを特徴とする。
【００１１】
本発明の別の実施態様において、プロピレン重合体は、好ましくはプロピレンの単独重合体またはプロピレンとＣ２またはＣ４〜Ｃ２０α−オレフィンとの共重合体であり、実質的に線状のエチレン重合体または線状エチレン重合体は、好ましくは、エチレンと、プロピレン、１−ブテン、１−ヘキセン、４−メチル−１−ペンテンまたは１−オクテンとの共重合体であり、フッ素重合体は好ましくはフィブリルを形成するＰＴＦＥであり、そして充填剤は好ましくはタルク、珪灰石、粘土、陽イオン交換層状ケイ酸塩物質の単層またはそれらの混合物である。
【００１２】
本発明のさらなる実施態様において、プロピレン重合体組成物は、さらに、（ｅ）低密度ポリエチレン、線状低密度ポリエチレン、高密度ポリエチレン、ポリスチレン、ポリシクロヘキシルエタン、ポリエステル、エチレン／スチレン共重合体、シンジオタクチックポリプロピレン、シンジオタクチックポリスチレン、エチレン／プロピレン共重合体、エチレン／プロピレン／ジエン三元共重合体またはそれらの混合物から選ばれる追加の重合体を含む。
【００１３】
本発明のさらなる実施態様において、プロピレン重合体組成物は、さらに、スリップ剤、たとえばエルクアミド、オレアミド、リノレアミド（linoleamide）またはステルアミド（steramide）、紫外線安定剤、顔料またはそれらの組み合わせを含む。
【００１４】
本発明の別の実施態様は、（ａ）プロピレン重合体、（ｂ）ポリオレフィンエラストマー、（ｃ）フッ素重合体、および（ｄ）所望により充填剤を混合する工程を含むプロピレン重合体組成物を調製する方法である。
【００１５】
本発明の別の実施態様は、（Ａ）（ａ）プロピレン重合体、（ｂ）ポリオレフィンエラストマー、（ｃ）フッ素重合体、および（ｄ）所望により充填剤を含むプロピレン重合体を調製する工程、ならびに（Ｂ）プロピレン重合体組成物を成形品または押出品に成形するまたは押し出す工程を含む、成形品または押出品を製造する方法である。
【００１６】
本発明の別の実施態様は、成形品または押出品の形態の、（ａ）プロピレン重合体、（ｂ）ポリオレフィンエラストマー、（ｃ）フッ素重合体、および（ｄ）所望により充填剤を含むプロピレン重合体である。
【発明を実施するための最良の形態】
【００１７】
本発明のプロピレン重合体組成物の成分（ａ）は、プロピレン重合体であり、好ましくは３０％以上の結晶度を有するプロピレン重合体である。本発明で使用するのに適したプロピレン重合体は、文献でよく知られており、既知の手法によって調製することができる。一般に、プロピレン重合体はアイソタクチックの形態である。とはいえ、他の形態のものもまた使用することができる（たとえば、シンジオタクチックまたはアタクチック）。本発明に使用されるプロピレン重合体は、好ましくは、ポリプロピレンの単独重合体、またはより好ましくはプロピレンとα−オレフィン（好ましくはＣ2またはＣ4〜Ｃ20α−オレフィン）の共重合体（たとえばランダムまたはブロック共重合体）である。α−オレフィンは、本発明のプロピレン共重合体中に、２０モル％以下、好ましくは１５モル％以下、より好ましくは１０モル％以下、そして最も好ましくは５モル％以下の量で存在する。
【００１８】
プロピレンとα−オレフィンの共重合体を構成するためのＣ2およびＣ4〜Ｃ20α−オレフィンの例としては、エチレン、１−ブテン、１−ペンテン、１−ヘキセン、１−ヘプテン、１−オクテン、１−デセン、１−ドデセン、１−ヘキサドデセン、４−メチル−１−ペンテン、２−メチル−１−ブテン、３−メチル−１−ブテン、３，３−ジメチル−１−ブテン、ジエチル−１−ブテン、トリメチル−１−ブテン、３−メチル−１−ペンテン、エチル−１−ペンテン、プロピル−１−ペンテン、ジメチル−１−ペンテン、メチルエチル−１−ペンテン、ジエチル−１−ヘキセン、トリメチル−１−ペンテン、３−メチル−１−ヘキセン、ジメチル−１−ヘキセン、３，５，５−トリメチル−１−ヘキセン、メチルエチル−１−ヘプテン、トリメチル−１−ヘプテン、ジメチルオクテン、エチル−１−オクテン、メチル−１−ノネン、ビニルシクロペンテン、ビニルシクロヘキセンおよびビニルノルボルネンが挙げられる（アルキル分岐位置が明示されていない場合は、一般にアルケンの３以上の位置にある）。
【００１９】
本発明のプロピレン重合体は、様々な方法で調製することができる。たとえば、メタロセン触媒またはいわゆるチーグラー・ナッタ触媒（通常チタンを含む固体の遷移金属成分を含むものである。）を使用して、スラリー重合、気相重合、塊状重合、溶液重合またはそれらの組み合わせのような重合方法によって、単一の工程でまたは複数の工程で、調製することができる。特に、遷移金属／固体成分が、必須成分としてチタン、マグネシウムおよびハロゲンを、有機金属成分として有機アルミニウム化合物を、および所望により電子供与体を含む三塩化チタンの固体組成物からなる触媒。好ましい電子供与体は、窒素原子、リン原子、硫黄原子、ケイ素原子またはホウ素原子を含む有機化合物であり、これらの原子を含むシリコン化合物、エステル化合物またはエーテル化合物が好ましい。
【００２０】
ポリプロピレンは、一般に、適切な分子量制御剤と共に重合反応器中でプロピレンを触媒反応させることによって作られる。結晶の形成を促進するために、反応が完結した後、核剤が添加される。重合触媒は、高い活性を有し、高タクチック重合体を生成することができるものであるべきである。反応器系は、反応の温度および圧力が適切に制御することができるように、反応物質から重合熱を除去することができなければならない。
【００２１】
様々なポリプロピレン重合体の良い議論が、現代プラスチック百科事典／８９（Modern Plastics Encyclopedia/89），１９８８年１０月中旬版，第６５巻，第１１号，ｐ．８６−９２）に含まれている（その開示全体が引用によってここに組込まれる。）。本発明で使用されるプロピレン重合体の分子量は、好都合なことに、ＡＳＴＭ  Ｄ  １２３８に従って、２３０℃および加荷重２．１６キログラム（ｋｇ）で、時にはメルトフローレート（ＭＦＲ）またはメルトインデックス（ＭＩ）と呼ばれるメルトフロー測定を用いて示される。メルトフローレートは重合体の分子量に反比例する。したがって、分子量が高いほどメルトフローレートは低くなるが、その関係は直線的ではない。ここで有用なプロピレン重合体のメルトフローレートは、一般に、約０．１グラム／１０分（ｇ／１０分）よりも大きく、好ましくは約０．５ｇ／１０分よりも大きく、より好ましくは約１ｇ／１０分よりも大きく、そしてさらに好ましくは約１０ｇ／１０分よりも大きい。ここで有用なプロピレン重合体のメルトフローレートは、一般に、約２００ｇ／１０分未満、好ましくは約１００ｇ／１０分未満、より好ましくは約７５ｇ／１０分未満、そしてさらに好ましくは約５０ｇ／１０分未満である。
【００２２】
成分（ａ）としてのプロピレン重合体は、また、その結晶構造によっても特徴づけることができる。
【００２３】
結晶度を特徴づける１つの方法は、ケー・フジモト，ティー・ニシ，アール・カド著，ポリマー・ジャーナル（Polymer Journal），１９７２年，第３巻，ｐ．４４８−４６２のパルス核磁気共鳴（ＮＭＲ）法によるものであり、その方法では、結晶相（Ｉ）、中間相（ＩＩ）および非晶（ＩＩＩ）相が測定される。好ましくは、結晶相（Ｉ）／中間相（ＩＩ）の質量比は約４よりも大きく、好ましくは約５よりも大きく、より好ましくは約８よりも大きく、そして最も好ましくは約１０よりも大きい。非晶相（ＩＩＩ）の含有量は、約１質量％以上、好ましくは約２質量％以上、より好ましくは約５質量％以上、さらに好ましくは約１０質量％以上、そして最も好ましくは約１５質量％以上である。非晶相（ＩＩＩ）の含有量は、約４０質量％未満、好ましくは約３０質量％未満、より好ましくは約２５質量％未満、さらに好ましくは２０質量％未満、そして最も好ましくは約１５質量％未満である。
【００２４】
一般に、パルスＮＭＲ測定においては、エネルギーパルスが、特定された温度（ケルビン温度、°Ｋ）の範囲にわたって、特定の温度間隔で、高解像度で、回転する重合体試料に加えられる。生じるエネルギーが、時間領域（マイクロセカンド時間目盛）において監視される。エネルギー／時間曲線は、重合体が励起されたエネルギー状態からその基底エネルギー準位に戻るのに必要とされる時間の測定である。これは自由誘導減衰（ＦＩＤ）曲線と呼ばれる。その後、その曲線は、数学上、速いガウス方程式（通常結晶度に関係する。）、遅いガウス方程式および１つの指数方程式に分解される。最後の２つの方程式は、通常、それぞれ、重合体非晶相、および結晶性と非晶性の間にある中間相に関係する。これらの方程式はＦＩＤ曲線の適切な振幅と時間の成分を特徴づける係数を計算するために用いられる。その後、係数は、行列の中に置かれ、部分最小二乗法のような回帰法を受ける。結晶、非晶および中間相は、温度（°Ｋ）の関数として質量％で計算され報告される。
【００２５】
しかしながら、プロピレン重合体の結晶度を測定するより好ましい方法は、示差走査熱量測定法（ＤＳＣ）による。プロピレン重合体の小さな試料（ミリグラムの大きさ）が、アルミニウムＤＳＣ皿の中に密封される。試料は、毎分２５センチメートルの窒素パージをしながら、ＤＳＣセルの中に入れられ、約−１００℃に冷却される。試料について、標準的な熱履歴は、毎分１０℃で２２５℃まで加熱することによって確立される。その後、試料は約−１００℃に冷却され、毎分１０℃で２２５℃に再加熱される。２番目の走査で実測された融解熱（ΔＨ（実測））が記録される。実測された融解熱は、次式によって、ポリプロピレン試料の質量を基準とする質量％の結晶度と関係づけられる。
結晶度（％）＝（ΔＨ（実測）／ΔＨ（アイソタクチックＰＰ））×１００
ここで、アイソタクチックポリプロピレンの融解熱（ΔＨ（アイソタクチックＰＰ））は、ビー・ウンダーリヒ（B. Wunderlich）著，高分子物理学（Macromolecular Physics），第３巻，結晶融解，アカデミック・プレス（Academic Press），ニューヨーク，１９８０年，ｐ．４８に報告されているように、重合体１グラム当たり１６５ジュール（Ｊ／ｇ）である。
【００２６】
好ましくは、本発明のプロピレン重合体の結晶度（ＤＳＣによって測定されたもの）は、高結晶性プロピレン重合体質量基準で、約３０質量％以上、好ましくは約５４質量％以上、より好ましくは約５８質量％以上、さらに好ましくは約６４質量％以上、そして最も好ましくは約６８質量％以上である。本発明のプロピレン重合体の結晶度（ＤＳＣによって測定されたもの）は、高結晶性プロピレン重合体質量基準で、約１００質量％以下、好ましくは約９０質量％以下、より好ましくは約８０質量％以下、そして最も好ましくは約７５質量％以下である。
【００２７】
本発明のプロピレン重合体の一部または全部がグラフト変性されていてもよい。ポリプロピレンの好ましいグラフト変性は、少なくとも１つのエチレン性不飽和（たとえば少なくとも１つの二重結合）に加えて少なくとも１つのカルボニル基（−Ｃ＝Ｏ）を含みかつ上述したポリプロピレンにグラフトするであろう任意の不飽和有機化合物によって達成される。少なくとも１つのカルボニル基を含む不飽和有機化合物の代表は、カルボン酸、酸無水物、エステルおよびそれらの塩（金属塩および非金属塩の両方）である。好ましくは、有機化合物は、カルボニル基と共役のエチレン性不飽和を含む。代表的な化合物としては、マレイン酸、フマル酸、アクリル酸、メタクリル酸、イタコン酸、クロトン酸、メチルクロトン酸および桂皮酸ならびにもしあればそれらの酸無水物、エステルおよび塩誘導体が挙げられる。無水マレイン酸は、好ましい少なくとも１つのエチレン性不飽和および少なくとも１つのカルボニル基を含む不飽和有機化合物である。
【００２８】
少なくとも１つのカルボニル基を含む不飽和有機化合物は、任意の既知の手法、たとえば米国特許第３，２３６，９１７号明細書および米国特許第５，１９４，５０９号明細書に教示された手法によって、ポリプロピレンにグラフトすることができる。たとえば、重合体は２本ロール混合機の中に導入され、６０℃の温度で混合される。その後、不飽和有機化合物が、たとえば過酸化ベンゾイルのような遊離基開始剤と共に加えられ、成分はグラフトが完結するまで３０℃で混合される。その代わりに、反応温度がより高く、たとえば２１０℃〜３００℃であり、遊離基開始剤が使用されないまたは減らされた濃度で利用される。代替の好ましいグラフト方法は、米国特許第４，９０５，５４１号明細書（その開示は引用によってここに組込まれる。）に教示されており、その方法は混合装置として二軸スクリュー液化（devolatilizing）押出機を利用することによる。ポリプロピレンおよび不飽和有機化合物は、反応体が溶融する温度で、そして遊離基開始剤の存在下に、押出機内で混合され反応させられる。好ましくは、不飽和有機化合物は、押出機の加圧下に維持された帯域の中に注入される。
【００２９】
グラフトされたポリプロピレンの不飽和有機化合物含有量は、ポリプロピレンと有機化合物の合計質量を基準として、少なくとも約０．０１質量％、好ましくは少なくとも約０．１質量％、より好ましくは少なくとも約０．５質量％、そして最も好ましくは少なくとも約１質量％である。不飽和有機化合物含有量の最大値は、都合により変えることができるが、典型的には、ポリプロピレンと有機化合物の合計質量を基準として、約１０質量％を超えず、好ましくは約５質量％を超えず、より好ましくは約２質量％を超えず、そして最も好ましくは約１質量％を超えない。
【００３０】
プロピレン重合体またはグラフト変性プロピレン重合体は、望まれる加工性および剛性と靭性の良好な均衡を提供するのに十分な量で、本発明のプロピレン重合体配合組成物に用いられる。存在する場合は、グラフト変性プロピレン重合体は、プロピレン重合体の全質量の１００質量％に等しい量で用いることができ、好ましくはプロピレン重合体の質量の５０質量％以下の量で、より好ましくは３０質量％以下、さらに好ましくは２０質量％以下、そして最も好ましくは１０質量％以下の量で用いることができる。一般に、プロピレン重合体、グラフト変性プロピレン重合体またはそれらの混合物は、全組成物質量基準で、少なくとも約４０質量部、好ましくは少なくとも約４５質量部、より好ましくは少なくとも約５０質量部、さらに好ましくは少なくとも約５５質量部、そして最も好ましくは少なくとも約６０質量部の量で用いられる。一般に、プロピレン重合体、グラフト変性プロピレン重合体またはそれらの混合物は、全組成物質量基準で、約９５質量部以下、好ましくは約９０質量部以下、より好ましくは約８５質量部以下、さらに好ましくは約８０質量部以下、そして最も好ましくは約７５質量部以下の量で使用される。
【００３１】
本発明の組成物中の成分（ｂ）はポリオレフィンエラストマーである。適切なポリオレフィンエラストマーは、２５℃未満、好ましくは０℃未満、最も好ましくは−２５℃未満のガラス転移温度（Ｔg）を有する、１つまたはそれ以上の重合された形態のＣ2〜Ｃ20α−オレフィンを含む。Ｔgは、重合体物質がその物理的性質（たとえば機械的強さを含む。）の急な変化を示す温度または温度範囲である。Ｔgは示差走査熱量測定法によって測定することができる。本ポリオレフィンエラストマーが選ばれる重合体の種類の例としては、エチレンとプロピレン、エチレンと１−ブテン、エチレンと１−ヘキセン、またはエチレンと１−オクテンの共重合体のようなα−オレフィンの共重合体、およびエチレン、プロピレンおよびジエン共単量体（たとえばヘキサジエンまたはエチリデンノルボルネン）の三元共重合体が挙げられる。
【００３２】
好ましくは、ポリオレフィンエラストマーは、１つ以上の実質的に線状のエチレン重合体または１つ以上の線状エチレン重合体（Ｓ／ＬＥＰ）、または各々の１つ以上の混合物である。実質的に線状のエチレン重合体および線状エチレン重合体は両方とも知られている。実質的に線状のエチレン重合体およびその製法は、米国特許第５，２７２，２３６号明細書および米国特許第５，２７８，２７２号明細書に十分に記述されている。線状エチレン重合体およびその製法は米国特許第３，６４５，９９２号明細書、米国特許第４，９３７，２９９号明細書、米国特許第４，７０１，４３２号明細書、米国特許第４，９３７，３０１号明細書、米国特許第４，９３５，３９７号明細書、米国特許第５，０５５，４３８号明細書、欧州特許第１２９，３６８号明細書、欧州特許第２６０，９９９号明細書、および国際公開第９０／０７５２６号パンフレットに十分に開示されている。
【００３３】
ここで使用するときは、「線状エチレン重合体」とは、線状の主鎖（すなわち、架橋していない。）を有し、長鎖の分岐を有さず、狭い分子量分布を有し、そしてα−オレフィン共重合体については狭い組成分布を有する、エチレンの単独重合体またはエチレンと１つ以上のα−オレフィン共単量体の共重合体を意味する。さらに、ここで使用するときは、「実質的に線状のエチレン重合体」とは、線状の主鎖、特定のそして限られた量の長鎖の分岐、狭い分子量分布およびα−オレフィン共重合体については狭い組成分布を有するエチレンの単独重合体またはエチレンと１つ以上のα−オレフィン共単量体の共重合体を意味する。
【００３４】
線状共重合体中の短鎖分岐は、意図的に加えたＣ3〜Ｃ20α−オレフィン共単量体の重合で生じるペンダントアルキル基から生じる。狭い組成分布は、時には、均質な短鎖分岐とも呼ばれる。狭い組成分布および均質な短鎖分岐とは、所与のエチレンとα−オレフィン共単量体の共重合体内にα−オレフィン共単量体がランダムに分布しており、そして事実上すべての共重合体分子が同一のエチレン／共単量体比を有するという事実を指す。組成分布の狭さは、組成分布分岐指数（ＣＤＢＩ）の値によって示されるか、または時には短鎖分岐分布指数と呼ばれる。ＣＤＢＩは、メジアンモル共単量体含有量の５０％以内の共単量体含有量を有する重合体分子の質量％と定義される。ＣＤＢＩは、たとえば、ワイルド（Wild），高分子科学誌，高分子物理学版（Journal of Polymer Science, Polymer Physics Edition），１９８２年，第２０巻，ｐ．４４１または米国特許第４，７９８，０８１号明細書で記述されているような昇温溶離分別を用いることによって容易に計算される。本発明における実質的に線状のエチレン共重合体および線状エチレン共重合体のＣＤＢＩは、約３０％よりも大きく、好ましくは約５０％よりも大きく、そして最も好ましくは約９０％よりも大きい。
【００３５】
実質的に線状のエチレン重合体における長鎖分岐は短鎖分岐以外の重合体分岐である。典型的には、長鎖分岐は、成長重合体鎖中のβ−水素化物脱離を介して、オリゴマーα−オレフィンの現場発生によって形成される。生じる化学種は、重合すると大きなペンダントアルキル基を生じる、比較的高分子量のビニル末端炭化水素である。長鎖分岐は、さらに、炭素がｎから２を引いた数（「ｎ−２」）よりも多い鎖長を有する、重合体主鎖への炭化水素分岐と定義することもできる（ただし、ｎは反応体に意図的に加えられた最も大きなα−オレフィン共単量体の炭素の数である。）。エチレンの単独重合体またはエチレンと１つ以上のＣ3〜Ｃ20のα−オレフィン共単量体との共重合体における好ましい長鎖分岐は、炭素数が、２０以上で、より好ましくはその分岐がぶら下がっている重合体主鎖中の炭素の数以下である。長鎖分岐は、13Ｃ核磁気共鳴法を単独で、またはゲル透過クロマトグラフィー・レーザー光散乱（ＧＰＣ−ＬＡＬＳ）と共に、または類似する分析手法を使用して識別することができる。実質的に線状のエチレン重合体は、炭素１０００個につき少なくとも０．０１個の長鎖分岐を含み、好ましくは炭素１０００個につき０．０５個の長鎖分岐を含む。一般に、実質的に線状のエチレン重合体は、炭素１０００個につき３個以下の長鎖分岐を含み、好ましくは炭素１０００個につき１個以下の長鎖分岐を含む。
【００３６】
好ましい実質的に線状のエチレン重合体は、プロセス条件下で高分子量α−オレフィン共重合体を容易に重合することができるメタロセン系触媒を使用することによって調製される。ここで使用するときは、共重合体とは２つ以上の意図的に加えられる共単量体の重合体を意味し、たとえば、エチレンを少なくとも１つの他のＣ3〜Ｃ20共単量体と共に重合することによって調製されたようなものである。好ましい線状エチレン重合体は、たとえば、反応体に意図的に加えられた単量体以外の単量体の重合を許さない条件下で、メタロセンまたはバナジウム系触媒を使用する、同様の方法で調製することができる。実質的に線状のエチレン重合体または線状エチレン重合体の他の基礎的な特徴は、低い残留物含有量（すなわち、低濃度の、重合体を調製するために使用された触媒、未反応の共単量体および重合中に作られた低分子量オリゴマー）、およびたとえ分子量分布が従来のオレフィン重合体に比べて狭くても良好な加工性を提供する制御された分子構造が挙げられる。
【００３７】
本発明の実施に使用される実質的に線状のエチレン重合体または線状エチレン重合体は、実質的に線状のエチレン単独重合体または線状エチレン単独重合体を含むけれども、好ましくは、実質的に線状のエチレン重合体または線状エチレン重合体は、約５０〜約９５質量％のエチレン、および約５〜約５０、好ましくは約１０〜約２５質量％の少なくとも１つのα−オレフィン共単量体を含む。実質的に線状のエチレン重合体または線状エチレン重合体中の共単量体含有量は、一般に、反応体に加えられた量を基準として計算され、ＡＳＴＭ  Ｄ−２２３８の方法Ｂに従って赤外分光法を使用して測定することができる。典型的には、実質的に線状のエチレン重合体または線状エチレン重合体は、エチレンと１つ以上のＣ3〜Ｃ20α−オレフィンとの共重合体、好ましくはエチレンと１つ以上のＣ3〜Ｃ10α−オレフィン共単量体との共重合体、より好ましくはエチレンと、プロピレン、１−ブテン、１−ヘキセン、４−メチル−１−ペンタンおよび１−オクテンからなる群から選ばれる１つ以上の共単量体との共重合体である。最も好ましくは、共重合体は、エチレンと１−オクテンの共重合体である。
【００３８】
これらの実質的に線状のエチレン重合体または線状エチレン重合体の密度は、１立方センチメートル当たり０．８５０グラム（ｇ／ｃｍ3）以上、そして好ましくは０．８６０ｇ／ｃｍ3以上である。一般に、これらの実質的に線状のエチレン重合体または線状エチレン重合体の密度は、約０．９３５ｇ／ｃｍ3以下であり、そして好ましくは約０．９００ｇ／ｃｍ3以下である。実質的に線状のエチレン重合体のメルトフロー比は、Ｉ10／Ｉ2として測定したとき、約５．６３以上であり、好ましくは約６．５〜約１５であり、より好ましくは約７〜約１０である。Ｉ2は、ＡＳＴＭ  Ｄ  １２３８に従って、１９０℃および質量２．１６キログラム（ｋｇ）の条件を使用して、測定される。Ｉ10は、ＡＳＴＭ  Ｄ  １２３８に従って、１９０℃および質量１０．０ｋｇの条件を使用して、測定される。
【００３９】
実質的に線状のエチレン重合体の分子量分布（Ｍw／Ｍn）は、質量平均分子量（Ｍw）を数平均分子量（Ｍn）で割ったものである。ＭwとＭnはゲル透過クロマトグラフィー（ＧＰＣ）によって測定される。実質的に線状のエチレン重合体については、Ｉ10／Ｉ2比は、長鎖分岐の程度を示す。すなわち、Ｉ10／Ｉ2比が大きいほど、より多くの長鎖分岐が重合体中に存在する。好ましい実質的に線状のエチレン重合体では、Ｍw／Ｍnは次式によってＩ10／Ｉ2に関係づけられる。
Ｍw／Ｍn≦（Ｉ10／Ｉ2）−４．６３
一般に、実質的に線状のエチレン重合体のＭw／Ｍnは少なくとも約１．５、好ましくは少なくとも約２．０であり、そして約３．５以下、より好ましくは約３．０以下である。最も好ましい実施態様においては、実質的に線状のエチレン重合体は、単一の示差走査熱量測定法（ＤＳＣ）融解ピークによっても特徴づけられる。
【００４０】
これらの実質的に線状のエチレン重合体または線状エチレン重合体の好ましいＩ2メルトインデックスは、約０．０１ｇ／１０分〜約１００ｇ／１０分、より好ましくは約０．１ｇ／１０分〜約１０ｇ／１０分である。
【００４１】
これらの実質的に線状のエチレン重合体または線状エチレン重合体の好ましいＭwは、約１８０，０００以下、好ましくは約１６０，０００以下、より好ましくは約１４０，０００以下、そして最も好ましくは約１２０，０００以下である。これらの実質的に線状のエチレン重合体または線状エチレン重合体の好ましいＭwは、約４０，０００以上、好ましくは約５０，０００以上、より好ましくは約６０，０００以上、さらに好ましくは約７０，０００以上、そして最も好ましくは約８０，０００以上である。
【００４２】
実質的に線状のエチレン重合体または線状エチレン重合体は、本発明の配合物において、所望の加工性と耐衝撃性の均衡を提供するのに十分な量で用いられる。一般に、実質的に線状のエチレン重合体または線状エチレン重合体は、全組成物質量基準で、少なくとも約１質量部、好ましくは少なくとも約２質量部、より好ましくは少なくとも約３質量部、さらに好ましくは少なくとも約４質量部、そして最も好ましくは少なくとも約５質量部の量で用いられる。一般に、実質的に線状のエチレン重合体または線状エチレン重合体は、全組成物質量基準で、約２０質量部以下、好ましくは約１７質量部以下、より好ましくは約１５質量部以下、さらに好ましくは約１２質量部以下、そして最も好ましくは約１０質量部以下の量で使用される。
【００４３】
本発明の成分（ｃ）はフィブリルを形成するフッ素重合体である。適切なフッ素重合体は、ポリテトラフルオロエチレン（ＰＴＦＥ）、その変性品（たとえばアクリル変性ＰＴＦＥ）；フッ化エチレン・プロピレン（ＦＥＰ）重合体；およびペルフルオロアルコキシ（ＰＦＡ）重合体である。これらの中でもＰＴＦＥが好ましい。分散または乳化重合法（その重合法では、粒子が重合中の反応混合物中に分散したままである。）によって作られた、フィブリルを形成するＰＴＦＥが特に好ましい。粒子は、本発明のプロピレン重合体組成物のプロピレン重合体およびポリオレフィンエラストマー成分と混合されている間に、剪断力の影響下でフィブリル化する。フィブリルを形成するフッ素重合体は、当技術分野でよく知られており、商業上入手可能である。そのような組成物は、米国特許第３，００５，７９５号明細書、米国特許第３，１４２，６６５号明細書、米国特許第３，６７１，４８７号明細書、米国特許第４，０１６，３４５号明細書、および米国特許第４，４６３，１３０号明細書に記述されている。これらの特許の教示は、引用によってここに組み入れられる。商業上入手可能な種類のＰＴＦＥとしては、イー・アイ・デュポン・ドゥ・ヌムール・アンド・カンパニー社（E.I. du Pont de Nemours & Co.）から入手可能なＴＥＦＬＯＮTM  ＴＦＥフッ化炭素樹脂銘柄６、６Ｃ、６ＣＮ、６０、６２、６４、６５、６７などが挙げられ、そしてアクリル変性ＰＴＦＥとしては三菱レイヨン株式会社製のＭＥＴＡＢＬＥＮTM  Ａ３０００およびＡ３８００が挙げられる。
【００４４】
本発明のプロピレン重合体組成物中のフッ素重合体の含量は、プロピレン重合体組成物の質量を基準として、約０．０１質量部以上、好ましくは約０．１質量部以上、より好ましくは約０．５質量部以上、そして最も好ましくは約０．７質量部以上である。本発明のプロピレン重合体中のフッ素重合体の含量は、プロピレン重合体組成物の質量を基準として、約５質量部以下、好ましくは約３質量部以下、より好ましくは約１質量部以下、そして最も好ましくは約０．８質量部以下である。フッ素重合体の含量がこれらの範囲内にあるときに、プロピレン重合体組成物の流れ模様は改善され、そして靭性、特に低温耐衝撃性が優れる。フィブリルを形成するフッ素重合体は実質的に均一な態様でプロピレン重合体組成物の中に分散していることが好ましい。
【００４５】
所望により、プロピレン重合体組成物は、成分（ｄ）として、炭酸カルシウム、タルク、粘土、雲母、珪灰石、中空ガラスビーズ、酸化チタン、シリカ、カーボンブラック、ガラス繊維またはチタン酸カリウムのような充填剤を含む。好ましい充填剤は、タルク、珪灰石、粘土、陽イオン交換層状ケイ酸塩物質の単層またはそれらの混合物である。タルク、珪灰石および粘土は様々な重合体樹脂の一般に知られた充填剤である。たとえば米国特許第５，０９１，４６１号明細書および米国特許第３，４２４，７０３号明細書、欧州特許出願公開第６３９，６１３号明細書、ならびに欧州特許第３９１，４１３号明細書を参照されたい。それらには、これらの物質およびそれらの重合体樹脂用充填剤としての適合性が一般的に記述されている。
【００４６】
好ましいタルクおよび粘土は、遊離の金属酸化物含有量が非常に少ない未焼成のものである。最も適した鉱物タルクは、次の理論式によって一般に表わされるような水和珪酸マグネシウムである。
３ＭｇＯ・４ＳｉＯ2・Ｈ2Ｏ
タルクの組成は、それらが採掘される地点によって多少異なるかもしれない。たとえば、モンタナタルクはこの理論組成にかなり近い。この種の適切な鉱物タルクは、商業上入手可能であり、オーリンガー社（Orlinger）から入手可能なＶＡＮＴＡＬＣ  Ｆ２００３およびミネラルズ・テクノロジー社（Minerals Technology）から入手可能なＪＥＴＦＩＬTM  ７００Ｃがある。
【００４７】
好ましい陽イオン交換層状ケイ酸塩物質の例としては、バイオフィライト（biophilite）、カオリナイト、ディッカライト（dickalite）またはタルク粘土；スメクタイト粘土；ひる石粘土；雲母；脆雲母；マガディアイト（Magadiite）；ケニヤイト（Kenyaite）；オクトシリケート（Octosilicate）；カネマイト（Kanemite）；およびマカタイトが挙げられる。好ましい陽イオン交換層状ケイ酸塩物質は、モンモリロナイト、ビデライト（bidelite）、サポナイトおよびヘクトライトを含むスメクタイト粘土である。
【００４８】
好ましい充填剤は、好ましくは約１〜約１０，０００の平均の長さ／厚さ比（Ｌ／Ｔ）を有し、靭性および剛性（モジュラス）のような物理的および他の特性要件の望ましい水準を提供する。陽イオン交換層状ケイ酸塩物質のいくつかの品種、タルク、珪灰石、粘土およびそれらの混合物が特に適していることが見いだされた。
【００４９】
樹脂から調製された成形品の靭性および剛性の好ましい水準の維持における陽イオン交換層状ケイ酸塩物質充填剤の適合性は、均一に小さな粒子寸法の充填剤を得ると共に充填剤粒子の平均Ｌ／Ｔの関数であることが見いだされた。後述する手法に従って測定された平均Ｌ／Ｔが少なくとも約１、好ましくは少なくとも約１５、より好ましくは少なくとも約５０、さらに好ましくは少なくとも約１００、そして最も好ましくは少なくとも約２００の充填剤を含む組成物が非常に好ましい。Ｌ／Ｔ比の最大値に関しては、約１０，０００以下、好ましくは約５，０００以下、より好ましくは約１，０００以下、さらに好ましくは約５００以下、そして最も好ましくは約２００以下の値を有することが望ましいことが見いだされた。
【００５０】
樹脂から調製された成形品の靭性および剛性の好ましい水準の維持における、炭酸カルシウム、タルク、粘土、雲母、珪灰石、中空ガラスビーズ、酸化チタン、シリカ、カーボンブラック、ガラス繊維、カリウム、チタン酸塩などのような非陽イオン交換層状ケイ酸塩物質充填剤の適合性は、均一に小さな粒子寸法の充填剤を得ると共に充填剤粒子の平均Ｌ／Ｔの関数であることが見いだされた。後述する手法に従って測定された平均Ｌ／Ｔが少なくとも約１、好ましくは少なくとも約１．５、より好ましくは少なくとも約２、さらに好ましくは少なくとも約３、そして最も好ましくは少なくとも約４の充填剤を含むそれらの組成物が非常に好ましい。Ｌ／Ｔ比の最大値に関しては、約３０以下、好ましくは約２０以下、より好ましくは約１５以下、さらに好ましくは約１０以下、そして最も好ましくは約４以下の値を有することが望ましいことが見いだされた。
【００５１】
粒子寸法およびＬ／Ｔ比を決定するために、充填剤の長さ（または円盤状の粒子の直径のような最も長い寸法）は、それらの厚さ（測定可能な２つの寸法のうちの最も短い寸法）とともに、充填剤変性重合体樹脂試料を調製し、走査電子顕微鏡を用いて後方散乱電子画像処理によって作成されたディジタル化された画像から、画像分析器でディジタル化された像を分析して、分散粒子の粒子寸法を測定することによって、測定することができる。好ましくは、画像の大きさは、少なくとも最大粒子寸法の大きさの１０倍である。
【００５２】
本発明の範囲内に含まれるプロピレン重合体組成物は、一般に、走査電子顕微鏡を使用して後方散乱電子画像処理によって測定された数平均粒子寸法が約１０マイクロメートル（μｍ）以下、好ましくは約３μｍ以下、より好ましくは約２μｍ以下、より好ましくは約１．５μｍ以下、そして最も好ましくは約１．０μｍ以下の無機充填剤を利用する。一般に、約０．００１μｍ以上、好ましくは約０．０１μｍ以上、より好ましくは約０．１μｍ以上、または最も好ましくは０．５μｍ以上のより小さな平均粒子寸法が、もし入手可能ならば、非常に適切に用いることができる。
【００５３】
充填剤は、本発明のプロピレン重合体組成物において、靭性と剛性の最適化された組み合わせを得るために用いることができる。存在する場合、充填剤は、組成物の全質量を基準として、少なくとも約１質量部、好ましくは少なくとも約３質量部、より好ましくは少なくとも約５質量部、さらに好ましくは少なくとも約１０質量部、そして最も好ましくは少なくとも約１５質量部の量で用いられる。通常、組成物の全質量を基準として、約５０質量部以下、好ましくは約４０質量部以下、より好ましくは約３０質量部以下、より好ましくは約２５質量部以下、より好ましくは約２０質量部以下、そして最も好ましくは約１５質量部以下の充填剤の量を用いれば十分であることが見いだされた。
【００５４】
所望により、プロピレン重合体組成物は、さらに、（ｅ）上記の成分（ａ）、（ｂ）、および（ｃ）以外の樹脂である追加の重合体を含む。好ましい追加の重合体は、ポリエチレン、好ましくは低密度ポリエチレン（ＬＤＰＥ）、線状低密度ポリエチレン（ＬＬＤＰＥ）および高密度ポリエチレン（ＨＤＰＥ）、ポリスチレン、ポリシクロヘキシルエタン、ポリエチレンテレフタレートのようなポリエステル、エチレン／スチレン共重合体、シンジオタクチックＰＰ、シンジオタクチックＰＳ、エチレン／プロピレン共重合体（ＥＰ）、エチレン／プロピレン／ジエン三元共重合体（ＥＰＤＭ）およびそれらの混合物である。存在する場合、追加の重合体は、プロピレン重合体組成物質量基準で、約１質量部以上、好ましくは約３質量部以上、より好ましくは約５質量部以上、そして最も好ましくは約７質量部以上の量で用いられる。一般に、追加の重合体は、プロピレン重合体組成物質量基準で、約４０質量部以下、好ましくは約２０質量部以下、より好ましくは約１５質量部以下、より好ましくは約１０質量部以下、そして最も好ましくは約８質量部以下の量で使用される。
【００５５】
本発明の組成物は、（ｆ）スリップ剤を含むことができる。好ましいスリップ剤は、飽和脂肪酸アミドまたはエチレンビスアミド、不飽和脂肪酸アミドまたはエチレンビスアミド、またはそれらの組み合わせである。本発明に有用な飽和脂肪酸アミドは、本質的に、次の実験式に従う。
ＲＣ（Ｏ）ＮＨＲ1
ここで、Ｒは炭素原子数が１０〜２６の飽和アルキル基であり、そしてＲ1は独立して水素または炭素原子数が１０〜２６の飽和アルキル基である。上記の実験式構造に従う化合物は、たとえば、パルミチンアミド（palmitamide）、ステアルアミド、アラキンアミド（arachidamide）、ベヘンアミド（behenamide）、ステアリルステアルアミド、パルミチルパルミチンアミド、ステアリルアラキンアミドおよびそれらの混合物である。
【００５６】
本発明に有用な飽和エチレンビスアミドは、本質的に、次の実験式に従う。
ＲＣ（Ｏ）ＮＨＣＨ2ＣＨ2ＮＨＣ（Ｏ）Ｒ
ここでＲは前に定義したとおりである。上記の実験式構造に従う化合物は、たとえば、ステアルアミドエチルステアルアミド、ステアルアミドエチルパルミチンアミド、パルミチンアミドエチルステアルアミドおよびそれらの混合物である。
【００５７】
本発明に有用な不飽和脂肪酸アミドは、本質的に、次に実験式に従う。
Ｒ2Ｃ（Ｏ）ＮＨＲ3
ここで、Ｒ2は炭素原子数が１０〜２６の不飽和アルキル基であり、そしてＲ3は独立して水素または炭素原子数が１０〜２６の不飽和アルキル基である。上記の実験式構造に従う化合物は、たとえば、オレアミド、エルクアミド、リノールアミドおよびそれらの混合物である。
【００５８】
本発明に有用な不飽和エチレンビスアミドは、本質的に、次の実験式に従う。
Ｒ4Ｃ（Ｏ）ＮＨＣＨ2ＣＨ2ＮＨＣ（Ｏ）Ｒ4
ここで、Ｒ4は、炭素原子数が１０〜２６の飽和または不飽和アルキル基のいずれかである。ただし、Ｒ4の少なくとも１つは不飽和である。上記の実験式構造に従う化合物としては、エルクアミドエチルエルクアミド、オレアミドエチルオレアミド、エルクアミドエチルオレアミド、オレアミドエチルエルクアミド、ステアルアミドエチルエルクアミド、エルクアミドエチルパルミチンアミド、パルミチンアミドエチルオレアミドおよびそれらの混合物が挙げられる。
【００５９】
一般に、飽和脂肪酸アミドまたはエチレンビスアミドの好ましい濃度は、全組成物質量基準で、約０〜約０．５質量部、好ましくは約０．００２５〜約０．２５質量部、そして最も好ましくは約０．０１５部〜約０．１５質量部の範囲にある。一般に、不飽和脂肪酸アミドまたはエチレンビスアミドの好ましい濃度は、全組成物質量基準で、約０〜約１質量部、好ましくは約０．０５〜約０．７５質量部、そして最も好ましくは約０．１〜約０．３質量部の範囲にある。
【００６０】
さらに、本発明のプロピレン重合体組成物は、また、所望により、この種のプロピレン重合体組成物において普通に使用される１つ以上の添加剤を含んでもよい。この種の好ましい添加剤としては、限定するものではないが、発火防止添加剤（ignition resistant additives）、安定剤、着色剤、酸化防止剤、静電気防止剤、流動向上剤（flow enhancers）、離型剤、たとえばステアリン酸金属塩（たとえばステアリン酸カルシウム、ステアリン酸マグネシウム）、核剤、たとえば透明剤（clarifying agents）などが挙げられる。添加剤の好ましい例は、発火防止添加剤であり、限定するものではないが、たとえば、ハロゲン化炭化水素、ハロゲン化カーボネートオリゴマー、ハロゲン化ジグリシジルエーテル、有機燐化合物、フッ素化オレフィン、酸化アンチモンおよび芳香族硫黄の金属塩、またはそれらの混合物を使用してもよい。さらに、限定するものではないが、熱、光および酸素、またはそれらの混合によって引き起こされる劣化に対して重合体組成物を安定させる化合物を使用してもよい。
【００６１】
使用される場合は、そのような添加剤は、組成物の全質量を基準として、少なくとも約０．０１質量部、好ましくは少なくとも約０．１質量部、より好ましくは少なくとも約１質量部、より好ましくは少なくとも約２質量部、そして最も好ましくは少なくとも約５質量部の量で存在してもよい。一般に、添加剤は、組成物の全質量を基準として、約２５質量部以下、好ましくは約２０質量部以下、より好ましくは約１５質量部以下、より好ましくは約１２質量部以下、そして最も好ましくは約１０質量部以下の量で存在する。
【００６２】
本発明のプロピレン重合体組成物の調製は当技術分野において既知の任意の適切な混合手段によって遂行することができ、たとえば個々の成分を乾式混合し（dry blending）、続いて溶融混合する。溶融混合は、完成品（たとえば自動車部品）を作るために使用される押出機の中で直接行ってもよいし、または別々の押出機（たとえばバンバリーミキサー）で予備混合してもよい。組成物の乾式混合物は、また、予備溶融混合なしに、直接射出成形することもできる。その代わりに、プロピレン重合体およびポリオレフィンエラストマーは同一の反応器で調製してもよい。
【００６３】
本発明のプロピレン重合体組成物は熱可塑性である。加熱によって軟化または溶融されたときに、本発明の重合体配合組成物は、圧縮成形、射出成形、ガスアシスト射出成形、圧延成形（calendering）、真空成形、熱成形、押出成形および／または吹込成形のような従来の手法を単独でまたは組み合わせて使用して、成形または成型することができる。重合体配合組成物は、また、フィルム、繊維、多層積層品または押出シートに成形、紡糸、または延伸（drawn）することができ、またはそのような目的に適した任意の機械で１つまたはそれ以上の有機または無機物質と配合することができる。本発明のプロピレン重合体組成物は、好ましくは、射出成形される。二次加工品のいくつかは、自動車の外装および内装部品、たとえばバンパービーム、バンパーフェーシア、柱、計器盤など；電気および電気機器装置筐体および覆い；ならびに他の家庭用および個人用物品、たとえば電気器具筐体、家庭用品、冷凍庫容器および枠箱（crates）；芝生および庭園家具；および建物および建設シートを含む。
【００６４】
本発明の実施を例証するために、好ましい実施態様の実施例を以下に示す。しかしながら、これらの実施例は、本発明の範囲を限定するものではない。
【実施例】
【００６５】
実施例１〜４および比較例ＡおよびＢは、ヴェルナー・アンド・プフライデラー社（Werner and Pfleiderer）製ＺＳＫ−４０、４０ミリメートル（ｍｍ）二軸押出機で配合されたプロピレン重合体組成物である。実施例１および比較例Ａにおいては、タルクは側面の供給機を通して供給され、成分の残りは押出機に供給する前に予備混合される。実施例２〜４および比較例Ｂにおいては、タルクは主供給装置を通して供給される。実施例１および比較例ＡのためのＺＳＫ−４０押出機の配合条件は次のとおりである。バレル温度プロフィール：１７０℃、１８０℃、１９０℃、１９５℃、２００℃、２０５℃および２０５℃。押出口金温度：２１０℃。溶融温度：２２５℃。供給速度：７５ｋｇ／時間。スクリュー速度：毎分５００回転（ｒｐｍ）。押出口金圧力：１３バール。そしてトルク：２８％。押出口金は９個の穴を有する。押出物は、ストランドの形で冷却され、ペレットに細分される。ペレットは、次の成形条件を有する、クラウス・マフェイ（Krauss Mafei）射出成形機で試験片を射出成形する前に８０℃で２時間乾燥する。バレル温度プロフィール：２１５℃〜２３５℃。ノズル温度２３０℃。成形温度：３０℃。射出速度：機械の許容最大値の３５％。射出圧力：１６０バール。保持圧力：５３バール。保圧時間：８秒。冷却時間：２５秒。そして総成形時間：５１秒。
【００６６】
実施例１および比較例Ａのための組成物は、全組成物の質量を基準とした質量部で、下記の表１に記載されている。実施例２〜５の組成物は、全組成物の質量を基準とした質量部で、下記の表２に記載されている。表１および表２において、
「ＰＰ」は、ダウ・ケミカル社からＣ７０５−４４  ＮＡ  ＨＰとして入手可能な、密度が０．９ｇ／ｃｍ3、２．１６ｋｇの荷重下２３０℃におけるＭＦＲが４４ｇ／１０分、エチレン含有量が８質量％のプロピレン共重合体であり、
「ＳＬＥＰ−１」は、ダウ・ケミカル社からＡＦＦＩＮＩＴＹTM  ＥＧ  ８２００ポリオレフィンエラストマーとして入手可能な、密度が０．８６８ｇ／ｃｍ3、２．１６ｋｇの荷重下１９０℃におけるＭＦＲが５．０ｇ／１０分、１−オクテンが２０質量％の飽和の実質的に線状のエチレン・オクテン共重合体であり、
「ＳＬＥＰ−２」は、ダウ・ケミカル社からＡＦＦＩＮＩＴＹ  ＥＧ  ８１５０Ｇポリオレフィンエラストマーとして入手可能な、密度が０．８６８ｇ／ｃｍ3、２．１６ｋｇの荷重下１９０℃におけるＭＦＲが０．５ｇ／１０分の飽和の実質的に線状のエチレン・オクテン共重合体であり、
「ＨＤＰＥ」は、密度が０．９６ｇ／ｃｍ3、２．１６ｋｇの荷重下１９０℃におけるＭＦＲが１．１の高密度ポリエチレン粉末であり、
「ＬＬＰＤＥ」は、密度が０．９２２〜０．９２６ｇ／ｃｍ3、２．１６ｋｇの荷重下１９０℃におけるＭＦＲが２０の線状低密度ポリエチレン粉末であり、
「ＰＴＦＥ−１」は、イー・アイ・デュポン・ドゥ・ヌムール・アンド・カンパニー社からのＴＥＦＬＯＮTM  ６ＣＮとして入手可能な、フィブリルを形成するポリテトラフルオロエチレンであり、
「ＰＴＦＥ−２」は、三菱レイヨン株式会社からＭＥＴＡＢＬＥＮ  Ａ３０００として入手可能なアクリル変性ＰＴＦＥであり、
「Ｔａｌｃ−１」は、ヒプロ・トレーディング社（Hipro Trading Co.）からＨＴＰ  ＵＬＴＲＡTM  ５Ｃとして入手可能な、平均粒子寸法が約０．７ミクロン、最大粒子寸法が約２ミクロンの、石綿を含まない高純度含水ケイ酸マグネシウムであり、
「Ｔａｌｃ−２」は、ヒプロ・トレーディング社からＨＴＰ  １Ｃとして入手可能な、平均粒子寸法が約２ミクロン、最大粒子寸法が約７ミクロンの、石綿を含まない高純度含水ケイ酸マグネシウムであり、
「ＩＲＧＡＮＯＸTM  Ｂ２１５」は、トリス（２，４−ジ−ｔｅｒｔ−ブチルフェニル）ホスフェートとテトラキス（メチレン（３，５−ジ−ｔｅｒｔ−ブチル−４−ヒドロキシヒドロシンナマート））メタンの２：１混合物であり、チバ・スペシャルティ・ケミカルズ社（Ciba Specialty Chemicals）からＩＲＧＡＮＯＸ  Ｂ２１５として入手可能であり、
「ＣＨＩＭＡＳＳＯＲＢTM  １１９ＦＬ」は、チバ・スペシャルティ・ケミカルズ社から入手可能な紫外線安定剤であり、
「ＴＩＮＵＶＩＮTM  ７７０ＤＦ」は、チバ・スペシャルティ・ケミカルズ社から入手可能な紫外線安定剤であり、そして
「エルクアミド」は、アクゾ・ノベル・ポリマー・ケミカルズ社（Akzo Nobel Polymer Chemicals）からＡＲＭＯＳＬＩＰTM  Ｅとして入手可能である。
【００６７】
次の流動学的、物理的、および外観試験を実施例１〜５および比較例Ａについて行い、結果を表１および表２に報告する。
「灰分」は、ＩＳＯ  ３４５１に従って測定され、
「密度」は、ＩＳＯ  １１８３に従って測定され、
「ＭＦＲ」メルトフローレートは、ＩＳＯ  １１３３に従って、２．１６ｋｇの荷重下、２３０℃で測定され、
「引張強さ、伸びおよび弾性率」は、ＩＳＯ  ５２７に従って測定され、
「曲げ強さおよび弾性率」は、ＩＳＯ  １７８に従って測定され、
「ノッチ付きアイゾッド」は、ＩＳＯ  １８０／Ａに従って、−３０℃、−２０℃、−１０℃、０℃および／または２３℃で測定され、
「シャルピー衝撃」は、ＩＳＯ  １７９に従って、−３０℃および２３℃で測定される。
「落槍衝撃」は、ＩＳＯ  ６６０３に従って、−２０℃、０℃および／または−１０℃で測定された３ｍｍ落槍衝撃である。落槍衝撃のための評価基準Ｄ、ＤＣ、ＤＳＣ、ＢＤ、ＤＰ、ＢＰ、Ｂは、次のとおりである。
Ｄ＝延性破壊（受け入れ可能）
ＤＣ＝亀裂を伴う延性破壊（受け入れ可能）
ＤＳＣ＝支持体亀裂破損を伴う延性破壊（受け入れ可能）
ＢＤ＝脆性／延性破壊（受け入れ不可）
ＤＰ＝延性打抜き破壊（受け入れ不可）
ＢＰ＝脆性破壊／打抜き破壊（受け入れ不可）
Ｂ＝脆性破壊（受け入れ不可）。
「ＨＤＴ」は、ＩＳＯ  ７５に従って、０．４５ＭＰａおよび１．８１ＭＰａで測定された加熱撓み温度であり、
「ビカー」軟化点は、ＩＳＯ  ３０６に従って１０Ｎで測定され、
「光沢」はガードナー光沢であり、そして
「流れすじ」すなわち無光沢と光沢の表面外観の交互の縞は、目視検査によって測定される。
【００６８】
表１および表２に見ることができるように、本発明のプロピレン重合体組成物は、流れすじおよび／または低光沢のない、非常に均衡のとれた物理的性質、特に周囲温度および低温における改善された耐衝撃性を示す。
【００６９】
【表１】
2009504882.tif 000002
【００７０】
【表２】
2009504882.tif 000003
【国際調査報告】
2009504882.tif 000004
2009504882.tif 000005
2009504882.tif 000006